(57)【要約】      （修正有）【課題】消臭機能、防虫、防菌、防カビ機能、調温、調湿機能、空気浄化機能等を備える。【解決手段】パーム油を搾油した時に出る圧搾粕であるパームヤシの実繊維を圧縮して得られたボード４に、当該パームヤシの実繊維ボード畳１畳分、約２ｋｇに対し同じく約２ｋｇの竹炭粉８をまんべんなくまぶし、圧縮して畳床材１としている。又は、二枚のパームヤシの実繊維ボード４，４間に、約２ｋｇから３ｋｇの竹炭８の層を設けサンドイッチ状としてなる畳床材２である。【選択図】図３
0003103530.tif 000002
【実用新案登録請求の範囲】
【請求項１】
パームヤシの実繊維を圧縮して得られたボードに、適量の竹炭粉をまぶしてなる畳床材。
【請求項２】
二枚のパームヤシの実繊維ボード間に竹炭層を設け、サンドイッチ状としてなる畳床材。
【請求項３】
適宜の畳表、パームヤシの実繊維ボード、適量の竹炭粉をまぶしてなるパームヤシの実繊維ボード、インシュレーションボード、防湿シートからなる竹炭入り畳。
【請求項４】
適宜の畳表、パームヤシの実繊維ボード、竹炭層、パームヤシの実繊維ボード、インシュレーションボード、防湿シートからなる竹炭入り畳。
【請求項５】
適宜の畳表、パームヤシの実繊維ボード、適量の竹炭粉をまぶしてなるパームヤシの実繊維ボード、インシュレーションボード、ポスチレンフォー厶、インシュレーションボード、防湿シートからなる竹炭入り畳。
【請求項６】
適宜の畳表、パームヤシの実繊維ボード、竹炭層、パームヤシの実繊維ボード、インシュレーションボード、ポスチレンフォーム、インシュレーションボード、防湿シートからなる竹炭入り畳。
【考案の詳細な説明】
【考案の詳細な説明】
【技術分野】
【０００１】  本考案は畳に関する物であり、詳しくは畳の芯にあたる畳床の改良に関するものである。
【背景技術】
【０００２】  現在、畳の芯にあたる畳床には大別して３種類があり、従来からの畳床は稲わら畳床で、昔ながらの天然素材であら稲わらを何層にも重ね合わせたもので、約３０ｋｇ以上の稲わらを平らに焼く４０ｃｍまで積み重ね、それを５ｃｍの厚さまで圧縮して作るため、畳ならではの耐久性、弾力性、吸放湿性、断熱・保温性、難燃性と言う点で優れている。しかし、近年もっとも普及しているのが健在畳床といわれているものである。これは稲わらを一切使用しないで、ポリスチレンフォームや細かい木材を組み合わせ圧縮したインスレーションボードを組み合わせて縫い込んだものである。次に普及しているのが、官公庁発注の建物にもっとも多く使用されている、わらサンドイッチ畳床で、これは稲わらの間にポリスチレンフォーム、インスレーションボード等を挟み込んだもので、稲わら畳床と健在畳床の中間品であり、稲わら床の特色を持ちながら、軽量、保湿性に優れている。しかし、これらの畳は畳本来の耐久性、弾力性、吸放湿性、断熱・保温性、難燃性と言う点で優れているものの、生活の場所としては必要と言える消臭機能、防虫、防菌、防カビ機能、調温、調湿機能、空気浄化機能等を備えた畳床はなかった。
【考案が解決しようとする課題】
【０００３】  本考案において解決しようとする課題は、従来の畳床にはない消臭機能、防虫、防菌、防カビ機能、調温、調湿機能、空気浄化機能等を備えた畳床の開発が課題である。
【課題を解決するための手段】
【０００４】  出願人は、このような課題を解決せんとして、パームヤシの実繊維ボードに、適量の竹炭粉をまぶしてなる畳床材であり、更には、二枚のパームヤシの実繊維ボード間に竹炭層を設け、サンドイッチ状としてなる畳床材であり、更には、適宜の畳表、パームヤシの実繊維ボード、適量の竹炭粉をまぶしてなるパームヤシの実繊維ボード、インシュレーションボード、防湿シートからなる竹炭入り畳であり、更には、適宜の畳表、パームヤシの実繊維ボード、竹炭層、パームヤシの実繊維ボード、インシュレーションボード、防湿シートからなる竹炭入り畳であり、更には、適宜の畳表、パームヤシの実繊維ボード、適量の竹炭粉をまぶしてなるパームヤシの実繊維ボード、インシュレーションボード、ポスチレンフォーム、インシュレーションボード、防湿シートからなる竹炭入り畳であり、更には、適宜の畳表、パー厶ヤシの実繊維ボード、竹炭層、パームヤシの実繊維ボード、インシュレーションボード、ポスチレンフォーム、インシュレーションボード、防湿シートからなる竹炭入り畳を呈せんとするものである。
【考案を実施するための最良の形態】
【０００５】  本考案に係る実施例の態様を説明する。一の実施例について説明すれば、パーム油を搾油した時に出る圧搾粕であるパームヤシの実繊維を圧縮して得られたボード４に、当該パームヤシの実繊維ボード畳１畳分、約２ｋｇに対し同じく約２ｋｇの竹炭粉８をまんべんなくまぶし、圧縮して畳床材１としている。二の実施例としては、二枚のパームヤシの実繊維ボード４，４間に、約２ｋｇから３ｋｇの竹炭８の層を設けサンドイッチ状としてなる畳床材２である。三の実施例としては、適宜の畳表３の下に、パームヤシの実繊維ボード４を設け、次に畳一畳分に対して約２ｋｇの竹炭粉をまぶしてなるパームヤシの実繊維ボード１を配設し、次に細かい木材を圧縮したインシュレーションボード５を配設し、最下部に防湿シート７を配設している。四の実施例としては、適宜の畳表３の下に、二枚のパームヤシの実繊維ボード間に、約２ｋｇから３ｋｇの竹炭層を設けサンドイッチ状としてなる畳床材２を設け、その下方に、細かい木材を圧縮したインシュレーションボード板５を配設し、最下部に防湿シート７を配設している。五の実施例としては、適宜の畳表３の下に、パームヤシの実繊維ボード４を配設し、その下方に畳一畳分に対して約２ｋｇの竹炭粉をまぶしてなるパームヤシの実繊維ボード１を配設し、次に細かい木材を圧縮したインシュレーションボード５を配設し、その下方にポスチレンフォーム６を配設し、次に再びインシュレーションボード５を配設し、最下部に防湿シート７を配設している。六の実施例としては、適宜の畳表３の下に、二枚のパームヤシの実繊維ボード間に、約２ｋｇから３ｋｇの竹炭層を設けサンドイッチ状としてなる畳床材２を設け、次に細かい木材を圧縮したインシュレーションボード５を配設し、その下方にポスチレンフォーム６を配設し、次に再びインシュレーションボード５を配設し、最下部に防湿シート７を配設している。上記いずれの実施例においても、畳表としては沖縄特産のビーグを用いているが、当該ビーグに限定を受けるものではなく、通常のいぐさの畳表でもよい。また竹炭としては、炭焼き釜の温度を８００℃から１２００℃まであげて、炭化した白炭状としたものを用いている。
【考案の効果】
【０００６】  以上のように本考案は、パームヤシの実繊維ボード４に、適量の竹炭粉８をまぶしてなる畳床材１であり、更には、二枚のパームヤシの実繊維ボード４，４間に竹炭層８を設け、サンドイッチ状としてなる畳床材２であり、更には、適宜の畳表３、パームヤシの実繊維ボード４、適量の竹炭粉８をまぶしてなるパームヤシの実繊維ボード１、インシュレーションボード５、防湿シート７からなる竹炭入り畳であり、更には、適宜の畳表３、二枚のパームヤシの実繊維ボード４，４間に竹炭層８を設け、サンドイッチ状としてなる畳床材２、インシュレーションボード５、防湿シート６からなる竹炭入り畳であり、更には、適宜の畳表３、パームヤシの実繊維ボード４、適量の竹炭粉８をまぶしてなるパームヤシの実繊維ボード１、インシュレーションボード５、ポスチレンフォーム６、インシュレーションボード５、防湿シート７からなる竹炭入り畳であり、更には、適宜の畳表３、二枚のパームヤシの実繊維ボード４，４間に竹炭層８を設け、サンドイッチ状としてなる畳床材２、インシュレーションボード５、ポスチレンフォーム６、インシュレーションボード５、防湿シート７からなる竹炭入り畳であるから、従来の畳が、畳本来の耐久性、弾力性、吸放湿性、断熱・保温性、難燃性と言う点で優れているものの、生活の場所としては必要と言える消臭機能、防虫、防菌、防カビ機能、調温、調湿機能、空気浄化機能等を備えた畳床はなかったが、本考案においては、適度な弾力性と通気性に優れたパームヤシの実繊維と竹炭を用いることにより、従来の畳に比較しても劣らない弾力性に優れ、しかも通気性にも優れ、その上、竹炭の機能である消臭効果により畳や部屋の悪臭を除去し、防虫、防菌、防カビにも効果があるので従来の畳に比べカビやダニの防止に優れており、また調温、調湿機能もあるので、湿度の調整により、湿気が多くなると吸湿し、乾燥すると放湿することから、冬の底冷えや夏の暑さを解消し、室内を快適な環境とすることができる。その上、空気浄化機能もあることから、空気汚染の原因である二酸化窒素、アンモニア等を補収して空気を浄化する事ができ、しかも、イオン交換機能により、マイナスイオンによりやすらぎが増し、心身ともに気分を爽快にすることができる。また畳にあってはポスチレンフォーム、インシュレーションボード板等を用いているので軽くて扱いが楽である等、極めて顕著なる種々の効果を有するものである。
【図面の簡単な説明】
【図１】本考案一の実施例の部分断面図である。
【図２】本考案二の実施例の部分断面図である。
【図３】本考案三の実施例の部分断面図である。
【図４】本考案四の実施例の部分断面図である。
【図５】本考案五の実施例の部分断面図である。
【図６】本考案六の実施例の部分断面図である。
【符号の説明】
１  畳床材（適量の竹炭粉をまぶしてなるパームヤシの実繊維ボード）
２  畳床材（二枚のパームヤシの実繊維ボード間に竹炭層を設けたもの）
３  畳表
４  パームヤシの実繊維ボード
５  インシュレーションボード
６  ポスチレンフォーム
７  防湿シート
８  竹炭
【図１】
0003103530.tif 000003
【図２】
0003103530.tif 000004
【図３】
0003103530.tif 000005
【図４】
0003103530.tif 000006
【図５】
0003103530.tif 000007
【図６】
0003103530.tif 000008
【手続補正書】
【提出日】平成15年9月16日(2003.9.16)
【手続補正１】
【補正対象書類名】明細書
【補正対象項目名】全文
【補正方法】変更
【補正の内容】
【考案の詳細な説明】
【実用新案登録請求の範囲】
【請求項１】
パームヤシの実繊維を圧縮して得られたボードに、適量の竹炭砕細片をまぶしてなる畳床材。
【請求項２】
二枚のパームヤシの実繊維ボード間に竹炭砕細片の層を設け、サンドイッチ状としてなる畳床材。
【請求項３】
適宜の畳表、パームヤシの実繊維ボード、適量の竹炭砕細片をまぶしてなるパームヤシの実繊維ボード、インシュレーションボード、防湿シートからなる竹炭入り畳。
【請求項４】
適宜の畳表、パームヤシの実繊維ボード、竹炭砕細片層、パームヤシの実繊維ボード、インシュレーションボード、防湿シートからなる竹炭入り畳。
【請求項５】
適宜の畳表、パームヤシの実繊維ボード、適量の竹炭砕細片をまぶしてなるパームヤシの実繊維ボード、インシュレーションボード、ポスチレンフォーム、インシュレーションボード、防湿シートからなる竹炭入り畳。
【請求項６】
適宜の畳表、パームヤシの実繊維ボード、竹炭砕細片層、パームヤシの実繊維ボード、インシュレーションボード、ポスチレンフォーム、インシュレーションボード、防湿シートからなる竹炭入り畳。
【請求項７】
弱圧縮のパームヤシの実繊維ボードに竹炭の砕細片をまぶし、その上面には適宜の紙材を配設すると共に、その上にやや強圧縮のパームヤシの実繊維ボードを配し、竹炭の砕細片をまぶしたパームヤシの実繊維ボードの下方にも、やや強圧縮のパームヤシの実繊維ボードを配してなる畳床材。
【請求項８】
弱圧縮のパームヤシの実繊維ボードに竹炭の砕細片をまぶし、その上面には適宜の紙材を配設すると共に、その上にやや強圧縮のパームヤシの実繊維ボードを配し、竹炭の砕細片をまぶしたパームヤシの実繊維ボードの下方にも、やや強圧縮のパームヤシの実繊維ボードを配してなる畳床材の上面に適宜の畳表を配し、前記畳床材の下方には三層のインシュレーションボードを配し、その下面に防湿シートを配してなる竹炭入り畳。
【請求項９】
弱圧縮のパームヤシの実繊維ボードに竹炭の砕細片をまぶし、その上面には適宜の紙材を配設すると共に、その上にやや強圧縮のパームヤシの実繊維ボードを配し、竹炭の砕細片をまぶしたパームヤシの実繊維ボードの下方にも、やや強圧縮のパームヤシの実繊維ボードを配してなる畳床材の上面に適宜の畳表を配し、前記畳床材の下方にはインシュレーションボード、ポスチレンフォーム、インシュレーションボードを配し、その下面に防湿シートを配してなる竹炭入り畳。
【考案の詳細な説明】
【０００１】
【技術分野】  本考案は畳に関する物であり、詳しくは畳の芯にあたる畳床の改良に関するものである。【０００２】
【背景技術】  現在、畳の芯にあたる畳床には大別して３種類があり、従来からの畳床は稲わら畳床で、昔ながらの天然素材である稲わらを何層にも重ね合わせたもので、約３０ｋｇ以上の稲わらを平らに約４０ｃｍまで積み重ね、それを５ｃｍの厚さまで圧縮して作るため、畳ならではの耐久性、弾力性、吸放湿性、断熱・保温性、難燃性と言う点で優れている。しかし、近年もっとも普及しているのが建材畳床といわれているものである。これは稲わらを一切使用しないで、ポリスチレンフォームや細かい木材を組み合わせ圧縮したインスレーションボードを組み合わせて縫い込んだものである。次に普及しているのが、官公庁発注の建物にもっとも多く使用されている、わらサンドイッチ畳床で、これは稲わらの間にポリスチレンフォーム、インスレーションボード等を挟み込んだもので、稲わら畳床と建材畳床の中間品であり、稲わら床の特色を持ちながら、軽量、保湿性に優れている。しかし、これらの畳は畳本来の耐久性、弾力性、吸放湿性、断熱・保温性、難燃性と言う点で優れているものの、生活の場所としては必要と言える消臭機能、防虫、防菌、防カビ機能、調温、調湿機能、空気浄化機能等を備えた畳床はなかった。【０００３】
【考案が解決しようとする課題】
本考案において解決しようとする課題は、従来の畳床にはない消臭機能、防虫、防菌、防カビ機能、調温、調湿機能、空気浄化機能等を備えた畳床の開発が課題である。
【０００４】
【課題を解決するための手段】
出願人は、このような課題を解決せんとして、パームヤシの実繊維ボードに、適量の竹炭砕細片をまぶしてなる畳床材であり、更には、二枚のパームヤシの実繊維ボード間に竹炭の砕細片の層を設け、サンドイッチ状としてなる畳床材であり、更には、適宜の畳表、パームヤシの実繊維ボード、適量の竹炭砕細片をまぶしてなるパームヤシの実繊維ボード、インシュレーションボード、防湿シートからなる竹炭入り畳であり、更には、適宜の畳表、パームヤシの実繊維ボード、竹炭砕細片層、パームヤシの実繊維ボード、インシュレーションボード、防湿シートからなる竹炭入り畳であり、更には、適宜の畳表、パームヤシの実繊維ボード、適量の竹炭砕細片をまぶしてなるパームヤシの実繊維ボード、インシュレーションボード、ポスチレンフォーム、インシュレーションボード、防湿シートからなる竹炭入り畳であり、更には、適宜の畳表、パームヤシの実繊維ボード、竹炭砕細片層、パームヤシの実繊維ボード、インシュレーションボード、ポスチレンフォーム、インシュレーションボード、防湿シートからなる竹炭入り畳であり、更には、弱圧縮のパームヤシの実繊維ボードに竹炭の砕細片をまぶし、その上面には適宜の紙材を配設すると共に、その上にやや強圧縮のパームヤシの実繊維ボードを配し、竹炭の砕細片をまぶしたパームヤシの実繊維ボードの下方にも、やや強圧縮のパームヤシの実繊維ボードを配してなる畳床材であり、更には、弱圧縮のパームヤシの実繊維ボードに竹炭の砕細片をまぶし、その上面には適宜の紙材を配設すると共に、その上にやや強圧縮のパームヤシの実繊維ボードを配し、竹炭の砕細片をまぶしたパームヤシの実繊維ボードの下方にも、やや強圧縮のパームヤシの実繊維ボードを配してなる畳床材の上面に適宜の畳表を配し、前記畳床材の下方には三層のインシュレーションボードを配し、その下面に防湿シートを配してなる竹炭入り畳であり、更には、弱圧縮のパームヤシの実繊維ボードに竹炭の砕細片をまぶし、その上面には適宜の紙材を配設すると共に、その上にやや強圧縮のパームヤシの実繊維ボードを配し、竹炭の砕細片をまぶしたパームヤシの実繊維ボードの下方にも、やや強圧縮のパームヤシの実繊維ボードを配してなる畳床材の上面に適宜の畳表を配し、前記畳床材の下方にはインシュレーションボード、ポスチレンフォーム、インシュレーションボードを配し、その下面に防湿シートを配してなる竹炭入り畳を呈せんとするものである。
【０００５】
【考案を実施するための最良の形態】  本考案に係る実施例の態様を説明する。一の実施例について説明すれば、パーム油を搾油した時に出る圧搾粕であるパームヤシの実繊維を圧縮して得られたボードに、当該パームヤシの実繊維ボード畳１畳分、約２ｋｇに対し同じく約２ｋｇの竹炭砕細片８をまんべんなくまぶして畳床材１としている。当該パームヤシの実繊維ボード４は、竹炭の砕細片８をまぶしやすいように弱圧縮のものを使用している。二の実施例としては、二枚のパームヤシの実繊維ボード４，４間に、約２ｋｇから３ｋｇの竹炭砕細片８の層を設けサンドイッチ状としてなる畳床材２である。当該畳床材２の竹炭砕細片層８と上部のパームヤシの実繊維ボード４との間には紙材９を配している。本実施例における紙材９は適宜の厚みの和紙を用いている。三の実施例としては、適宜の畳表３の下に、パームヤシの実繊維ボード４を設け、次に畳一畳分に対して約２ｋｇの竹炭砕細片をまぶしてなるパームヤシの実繊維ボード１を配設し、次に細かい木材を圧縮したインシュレーションボード５を配設し、最下部に防湿シート７を配設している。本実施例において竹炭砕細片をまぶしてなるパームヤシの実繊維ボード１と上部のパームヤシの実繊維ボード４の間には、適宜の厚みの和紙からなる紙材９を配している。四の実施例としては、適宜の畳表３の下に、二枚のパームヤシの実繊維ボード間に、約２ｋｇから３ｋｇの竹炭の砕細片層を設けサンドイッチ状としてなる畳床材２を設け、その下方に、細かい木材を圧縮したインシュレーションボード板５を配設し、最下部に防湿シート７を配設している。当該畳床材２の竹炭砕細片層８と上部のパームヤシの実繊維ボード４との間には紙材９を配している。本実施例における紙材９は適宜の厚みの和紙を用いている。五の実施例としては、適宜の畳表３の下に、パームヤシの実繊維ボード４を配設し、その下方に畳一畳分に対して約２ｋｇの竹炭砕細片をまぶしてなるパームヤシの実繊維ボード１を配設し、次に細かい木材を圧縮したインシュレーションボード５を配設し、その下方にポスチレンフォーム６を配設し、次に再びインシュレーションボード５を配設し、最下部に防湿シート７を配設している。本実施例において竹炭砕細片をまぶしてなるパームヤシの実繊維ボード１と上部のパームヤシの実繊維ボード４の間には、適宜の厚みの和紙からなる紙材９を配している。六の実施例としては、適宜の畳表３の下に、二枚のパームヤシの実繊維ボード間に、約２ｋｇから３ｋｇの竹炭の砕細片層を設けサンドイッチ状としてなる畳床材２を設け、次に細かい木材を圧縮したインシュレーションボード５を配設し、その下方にポスチレンフォーム６を配設し、次に再びインシュレーションボード５を配設し、最下部に防湿シート７を配設している。当該畳床材２の竹炭砕細片層８と上部のパームヤシの実繊維ボード４との間には紙材９を配している。本実施例における紙材９は適宜の厚みの和紙を用いている。七の実施例としては、弱圧縮のパームヤシの実繊維ボード４ａに竹炭の砕細片８をまぶし、その上面には適宜の紙材９を配設すると共に、その上にやや強圧縮のパームヤシの実繊維ボード４を配し、竹炭の砕細片８をまぶしたパームヤシの実繊維ボード���ａの下方にも、やや強圧縮のパームヤシの実繊維ボード４を配して畳床材１０を構成している。前記紙材９は本実施例においては適宜の厚みの和紙を用いているが、これは畳が踏みしめられて細粉化した竹炭粉が畳表３側へ出てくるのを防止するためのものである。八の実施例としては、弱圧縮のパームヤシの実繊維ボード４ａに竹炭の砕細片８をまぶし、その上面には適宜の紙材９を配設すると共に、その上にやや強圧縮のパームヤシの実繊維ボード４を配し、竹炭の砕細片８をまぶしたパームヤシの実繊維ボード４ａの下方にも、やや強圧縮のパームヤシの実繊維ボード４を配してなる畳床材１０の上面に適宜の畳表３を配し、前記畳床材１０の下方には三層のインシュレーションボード５，５，５を配し、その下面に防湿シート７を配して竹炭入り畳を構成している。九の実施例としては、弱圧縮のパームヤシの実繊維ボード４ａに竹炭の砕細片８をまぶし、その上面には適宜の紙材９を配設すると共に、その上にやや強圧縮のパームヤシの実繊維ボード４を配し、竹炭の砕細片８をまぶしたパームヤシの実繊維ボード４ａの下方にも、やや強圧縮のパームヤシの実繊維ボード４を配してなる畳床材１０の上面に適宜の畳表３を配し、前記畳床材１０の下方にはインシュレーションボード５、ポスチレンフォーム６、インシュレーションボード５を配し、その下面に防湿シート７を配して竹炭入り畳を構成している。上記いずれの実施例においても、畳表としては沖縄特産のビーグを用いているが、当該ビーグに限定を受けるものではなく、通常のいぐさの畳表でもよい。また竹炭としては、炭焼き釜の温度を８００℃から１２００℃まであげて、炭化した白炭状としたものを用いている。また竹炭８と上部のパームヤシの実繊維ボード４間に配する紙材９も本実施例に置いては適宜の厚みの和紙を用いているが、当該紙材９は畳が踏まれることによって一部粉末化した竹炭が畳表３より上部に出てこないようにする事が目的であり、通気性があり、なおかつ粉末の通過を許さない物であれば材質に限定を受けるものではない。【０００６】
【考案の効果】
以上のように本考案は、パームヤシの実繊維ボード４に、適量の竹炭砕８をまぶしてなる畳床材１であり、更には、二枚のパー厶ヤシの実繊維ボード４，４間に竹炭層８を設け、サンドイッチ状としてなる畳床材２であり、更には、適宜の畳表３、パームヤシの実繊維ボード４、適量の竹炭粉８をまぶしてなるパームヤシの実繊維ボード１、インシュレーションボード５、防湿シート７からなる竹炭入り畳であり、更には、適宜の畳表３、二枚のパームヤシの実繊維ボード４，４間に竹炭層８を設け、サンドイッチ状としてなる畳床材２、インシュレーションボード５、防湿シート６からなる竹炭入り畳であり、更には、適宜の畳表３、パームヤシの実繊維ボード４、適量の竹炭粉８をまぶしてなるパームヤシの実繊維ボード１、インシュレーションボード５、ポスチレンフォーム６、インシュレーションボード５、防湿シート７からなる竹炭入り畳であり、更には、適宜の畳表３、二枚のパームヤシの実繊維ボード４，４間に竹炭層８を設け、サンドイッチ状としてなる畳床材２、インシュレーションボード５、ポスチレンフォーム６、インシュレーションボード５、防湿シート７からなる竹炭入り畳であり、更には、弱圧縮のパームヤシの実繊維ボード４ａに竹炭の砕細片８をまぶし、その上面には適宜の紙材９を配設すると共に、その上にやや強圧縮のパームヤシの実繊維ボード４を配し、竹炭の砕細片８をまぶしたパームヤシの実繊維ボード４ａの下方にも、やや強圧縮のパームヤシの実繊維ボード４を配してなる畳床材１０であり、更には、弱圧縮のパームヤシの実繊維ボード４ａに竹炭の砕細片８をまぶし、その上面には適宜の紙材９を配設すると共に、その上にやや強圧縮のパームヤシの実繊維ボード４を配し、竹炭の砕細片８をまぶしたパームヤシの実繊維ボード４ａの下方にも、やや強圧縮のパームヤシの実繊維ボード４を配してなる畳床材１０の上面に適宜の畳表３を配し、前記畳床材１０の下方には三層のインシュレーションボード５，５，５を配し、その下面に防湿シート７を配してなる竹炭入り畳であり、更には、弱圧縮のパームヤシの実繊維ボード４ａに竹炭の砕細片８をまぶし、その上面には適宜の紙材９を配設すると共に、その上にやや強圧縮のパームヤシの実繊維ボード４を配し、竹炭の砕細片８をまぶしたパームヤシの実繊維ボード４ａの下方にも、やや強圧縮のパームヤシの実繊維ボード４を配してなる畳床材１０の上面に適宜の畳表３を配し、前記畳床材１０の下方にはインシュレーションボード５、ポスチレンフォーム６、インシュレーションボード５を配し、その下面に防湿シート７を配してなる竹炭入り畳であるから、従来の畳が、畳本来の耐久性、弾力性、吸放湿性、断熱・保温性、難燃性と言う点で優れているものの、生活の場所としては必要と言える消臭機能、防虫、防菌、防カビ機能、調温、調湿機能、空気浄化機能等を備えた畳床はなかったが、本考案においては、適度な弾力性と通気性に優れたパームヤシの実繊維と竹炭を用いることにより、従来の畳に比較しても劣らない弾力性に優れ、しかも通気性にも優れ、その上、竹炭の機能である消臭効果により畳や部屋の悪臭を除去し、防虫、防菌、防カビにも効果があるので従来の畳に比べカビやダニの防止に優れており、また調温、調湿機能もあるので、湿度の調整により、湿気が多くなると吸湿し、乾燥すると放湿することから、冬の底冷えや夏の暑さを解消し、室内を快適な環境とすることができる。その上、空気浄化機能もあることから、空気汚染の原因である二酸化窒素、アンモニア等を補収して空気を浄化する事ができ、しかも、イオン交換機能により、マイナスイオンによりやすらぎが増し、心身ともに気分を爽快にすることができる。また畳にあってはポスチレンフォーム、インシュレーションボード板等を用いているので軽くて扱いが楽である等、極めて顕著なる種々の効果を有するものである。
【図面の簡単な説明】
【図１】本考案一の実施例の部分断面図である。
【図２】本考案二の実施例の部分断面図である。
【図３】本考案三の実施例の部分断面図である。
【図４】本考案四の実施例の部分断面図である。
【図５】本考案五の実施例の部分断面図である。
【図６】本考案六の実施例の部分断面図である。
【図７】本考案七の実施例の部分断面図である。
【図８】本考案八の実施例の部分断面図である。
【図９】本考案九の実施例の部分断面図である。
【符号の説明】
１  畳床材（適量の竹炭砕細片をまぶしてなるパームヤシの実繊維ボード）
２  畳床材（二枚のパームヤシの実繊維ボード間に竹炭砕細片層を設けたもの）
３  畳表
４  パームヤシの実繊維ボード
４ａ弱圧縮のパームヤシの実繊維ボード
５  インシュレーションボード
６  ポスチレンフォーム
７  防湿シート
８竹炭砕細片
９紙材
１０畳床材（弱圧縮のパームヤシの実繊維ボードに竹炭の砕細片をまぶし、その上下にやや強圧縮のパームヤシの実繊維ボードを配したもの）
【手続補正２】
【補正対象書類名】明細書
【補正対象項目名】図７
【補正方法】追加
【補正の内容】
【図７】
本考案七の実施例の部分断面図である。
【手続補正３】
【補正対象書類名】明細書
【補正対象項目名】図８
【補正方法】追加
【補正の内容】
【図８】
本考案八の実施例の部分断面図である。
【手続補正４】
【補正対象書類名】明細書
【補正対象項目名】図９
【補正方法】追加
【補正の内容】
【図９】
本考案九の実施例の部分断面図である。
【図７】
0003103530.tif 000009
【図８】
0003103530.tif 000010
【図９】
0003103530.tif 000011
【手続補正書】
【提出日】平成15年10月17日(2003.10.17)
【手続補正１】
【補正対象書類名】明細書
【補正対象項目名】全文
【補正方法】変更
【補正の内容】
【考案の詳細な説明】
【実用新案登録請求の範囲】
【請求項１】
パームヤシの実繊維を圧縮して得られたボードに、適量の竹炭砕細片をまぶしてなる畳床材。
【請求項２】
二枚のパームヤシの実繊維ボード間に竹炭砕細片の層を設け、サンドイッチ状としてなる畳床材。
【請求項３】
適宜の畳表、パームヤシの実繊維ボード、適量の竹炭砕細片をまぶしてなるパームヤシの実繊維ボード、インシュレーションボード、防湿シートからなる竹炭入り畳。
【請求項４】
適宜の畳表、パームヤシの実繊維ボード、竹炭砕細片層、パームヤシの実繊維ボード、インシュレーションボード、防湿シートからなる竹炭入り畳。
【請求項５】
適宜の畳表、パームヤシの実繊維ボード、適量の竹炭砕細片をまぶしてなるパームヤシの実繊維ボード、インシュレーションボード、ポスチレンフォーム、インシュレーションボード、防湿シートからなる竹炭入り畳。
【請求項６】
適宜の畳表、パームヤシの実繊維ボード、竹炭砕細片層、パームヤシの実繊維ボード、インシュレーションボード、ポスチレンフォーム、インシュレーションボード、防湿シートからなる竹炭入り畳。
【請求項７】
弱圧縮のパームヤシの実繊維ボードに竹炭の砕細片をまぶし、その上面には適宜の紙材を配設すると共に、その上にやや強圧縮のパームヤシの実繊維ボードを配してなる畳床材。
【請求項８】
弱圧縮のパームヤシの実繊維ボードに竹炭の砕細片をまぶし、その上面には適宜の紙材を配設すると共に、その上にやや強圧縮のパームヤシの実繊維ボードを配してなる畳床材の上面に適宜の畳表を配し、前記畳床材の下方には三層のインシュレーションボードを配しその下面に防湿シートを配してなる竹炭入り畳。
【請求項９】
弱圧縮のパームヤシの実繊維ボードに竹炭の砕細片をまぶし、その上面には適宜の紙材を配設すると共に、その上にやや強圧縮のパームヤシの実繊維ボードを配してなる畳床材の上面に適宜の畳表を配し、前記畳床材の下方にはインシュレーションボード、ポスチレンフォーム、インシュレーションボードを配し、その下面に防湿シートを配してなる竹炭入り畳。
【考案の詳細な説明】
【０００１】
【技術分野】  本考案は畳に関するものであり、詳しくは畳の芯にあたる畳床の改良に関するものである。【０００２】
【背景技術】  現在、畳の芯にあたる畳床には大別して３種類があり、従来からの畳床は稲わら畳床で、昔ながらの天然素材である稲わらを何層にも重ね合わせたもので、約３０ｋｇ以上の稲わらを平らに約４０ｃｍまで積み重ね、それを５ｃｍの厚さまで圧縮して作るため、畳ならではの耐久性、弾力性、吸放湿性、断熱・保温性、難燃性と言う点で優れている。しかし、近年もっとも普及しているのが建材畳床といわれているものである。これは稲わらを一切使用しないで、ポリスチレンフォームや細かい木材を組み合わせ圧縮したインスレーションボードを組み合わせて縫い込んだものである。次に普及しているのが、官公庁発注の建物にもっとも多く使用されている、わらサンドイッチ畳床で、これは稲わらの間にポリスチレンフォーム、インスレーションボード等を挟み込んだもので、稲わら畳床と建材畳床の中間品であり、稲わら床の特色を持ちながら、軽量、保湿性に優れている。しかし、これらの畳は畳本来の耐久性、弾力性、吸放湿性、断熱・保温性、難燃性と言う点で優れているものの、生活の場所としては必要と言える消臭機能、防虫、防菌、防カビ機能、調温、調湿機能、空気浄化機能等を備えた畳床はなかった。【０００３】
【考案が解決しようとする課題】
本考案において解決しようとする課題は、従来の畳床にはない消臭機能、防虫、防菌、防カビ機能、調温、調湿機能、空気浄化機能等を備えた畳床の開発が課題である。
【０００４】
【課題を解決するための手段】
出願人は、このような課題を解決せんとして、パームヤシの実繊維ボードに、適量の竹炭砕細片をまぶしてなる畳床材であり、更には、二枚のパームヤシの実繊維ボード間に竹炭の砕細片の層を設け、サンドイッチ状としてなる畳床材であり、更には、適宜の畳表、パームヤシの実繊維ボード、適量の竹炭砕細片をまぶしてなるパームヤシの実繊維ボード、インシュレーションボード、防湿シートからなる竹炭入り畳であり、更には、適宜の畳表、パームヤシの実繊維ボード、竹炭砕細片層、パームヤシの実繊維ボード、インシュレーションボード、防湿シートからなる竹炭入り畳であり、更には、適宜の畳表、パームヤシの実繊維ボード、適量の竹炭砕細片をまぶしてなるパームヤシの実繊維ボード、インシュレーションボード、ポスチレンフォーム、インシュレーションボード、防湿シートからなる竹炭入り畳であり、更には、適宜の畳表、パームヤシの実繊維ボード、竹炭砕細片層、パームヤシの実繊維ボード、インシュレーションボード、ポスチレンフォーム、インシュレーションボード、防湿シートからなる竹炭入り畳であり、更には、弱圧縮のパームヤシの実繊維ボードに竹炭の砕細片をまぶし、その上面には適宜の紙材を配設すると共に、その上にやや強圧縮のパームヤシの実繊維ボードを配してなる畳床材であり、更には、弱圧縮のパームヤシの実繊維ボードに竹炭の砕細片をまぶし、その上面には適宜の紙材を配設すると共に、その上にやや強圧縮のパームヤシの実繊維ボードを配してなる畳床材の上面に適宜の畳表を配し、前記畳床材の下方には三層のインシュレーションボードを配し、その下面に防湿シートを配してなる竹炭入り畳であり、更には、弱圧縮のパームヤシの実繊維ボードに竹炭の砕細片をまぶし、その上面には適宜の紙材を配設すると共に、その上にやや強圧縮のパームヤシの実繊維ボードを配してなる畳床材の上面に適宜の畳表を配し、前記畳床材の下方にはインシュレーションボード、ポスチレンフォーム、インシュレーションボードを配し、その下面に防湿シートを配してなる竹炭入り畳を呈せんとするものである。
【０００５】
【考案を実施するための最良の形態】  本考案に係る実施例の態様を説明する。一の実施例について説明すれば、パーム油を搾油した時に出る圧搾粕であるパームヤシの実繊維を圧縮して得られたボードに、当該パームヤシの実繊維ボード畳１畳分、約２ｋｇに対し同じく約２ｋｇの竹炭砕細片８をまんべんなくまぶして畳床材１としている。当該パームヤシの実繊維ボード４は、竹炭の砕細片８をまぶしやすいように弱圧縮のものを使用している。二の実施例としては、二枚のパームヤシの実繊維ボード４，４間に、約２ｋｇから３ｋｇの竹炭砕細片８の層を設けサンドイッチ状としてなる畳床材２である。当該畳床材２の竹炭砕細片層８と上部のパームヤシの実繊維ボード４との間には紙材９を配している。本実施例における紙材９は適宜の厚みの和紙を用いている。三の実施例としては、適宜の畳表３の下に、パームヤシの実繊維ボード４を設け、次に畳一畳分に対して約２ｋｇの竹炭砕細片をまぶしてなるパームヤシの実繊維ボード１を配設し、次に細かい木材を圧縮したインシュレーションボード５を配設し、最下部に防湿シート７を配設している。本実施例において竹炭砕細片をまぶしてなるパームヤシの実繊維ボード１と上部のパームヤシの実繊維ボード４の間には、適宜の厚みの和紙からなる紙材９を配している。四の実施例としては、適宜の畳表３の下に、二枚のパームヤシの実繊維ボード間に、約２ｋｇから３ｋｇの竹炭の砕細片層を設けサンドイッチ状としてなる畳床材２を設け、その下方に、細かい木材を圧縮したインシュレーションボード板５を配設し、最下部に防湿シート７を配設している。当該畳床材２の竹炭砕細片層８と上部のパームヤシの実繊維ボード４との間には紙材９を配している。本実施例における紙材９は適宜の厚みの和紙を用いている。五の実施例としては、適宜の畳表３の下に、パームヤシの実繊維ボード４を配設し、その下方に畳一畳分に対して約２ｋｇの竹炭砕細片をまぶしてなるパームヤシの実繊維ボード１を配設し、次に細かい木材を圧縮したインシュレーションボード５を配設し、その下方にポスチレンフォーム６を配設し、次に再びインシュレーションボード５を配設し、最下部に防湿シート７を配設している。本実施例において竹炭砕細片をまぶしてなるパームヤシの実繊維ボード１と上部のパームヤシの実繊維ボード４の間には、適宜の厚みの和紙からなる紙材９を配している。六の実施例としては、適宜の畳表３の下に、二枚のパームヤシの実繊維ボード間に、約２ｋｇから３ｋｇの竹炭の砕細片層を設けサンドイッチ状としてなる畳床材２を設け、次に細かい木材を圧縮したインシュレーションボード５を配設し、その下方にポスチレンフォーム６を配設し、次に再びインシュレーションボード５を配設し、最下部に防湿シート７を配設している。当該畳床材２の竹炭砕細片層８と上部のパームヤシの実繊維ボード４との間には紙材９を配している。本実施例における紙材９は適宜の厚みの和紙を用いている。七の実施例としては、弱圧縮のパームヤシの実繊維ボード４ａに竹炭の砕細片８をまぶし、その上面には適宜の紙材９を配設すると共に、その上にやや強圧縮のパームヤシの実繊維ボード４を配して畳床材１０を構成している。前記紙材９は本実施例に���いては適宜の厚みの和紙を用いているが、これは畳が踏みしめられて細粉化した竹炭粉が畳表３側へ出てくるのを防止するためのものである。八の実施例としては、弱圧縮のパームヤシの実繊維ボード４ａに竹炭の砕細片８をまぶし、その上面には適宜の紙材９を配設すると共に、その上にやや強圧縮のパームヤシの実繊維ボード４を配してなる畳床材１０の上面に適宜の畳表３を配し、前記畳床材１０の下方には三層のインシュレーションボード５，５，５を配し、その下面に防湿シート７を配して竹炭入り畳を構成している。九の実施例としては、弱圧縮のパームヤシの実繊維ボード４ａに竹炭の砕細片８をまぶし、その上面には適宜の紙材９を配設すると共に、その上にやや強圧縮のパームヤシの実繊維ボード４を配してなる畳床材１０の上面に適宜の畳表３を配し、前記畳床材１０の下方にはインシュレーションボード５、ポスチレンフォーム６、インシュレーションボード５を配し、その下面に防湿シート７を配して竹炭入り畳を構成している。上記いずれの実施例においても、畳表としては沖縄特産のビーグを用いているが、当該ビーグに限定を受けるものではなく、通常のいぐさの畳表でもよい。また竹炭としては、炭焼き釜の温度を８００℃から１２００℃まであげて、炭化した白炭状としたものを用いている。また竹炭８と上部のパームヤシの実繊維ボード４間に配する紙材９も本実施例においては適宜の厚みの和紙を用いているが、当該紙材９は畳が踏まれることによって一部粉末化した竹炭が畳表３より上部に出てこないようにする事が目的であり、通気性があり、なおかつ粉末の通過を許さないものであれば材質に限定を受けるものではない。【０００６】
【考案の効果】
以上のように本考案は、パームヤシの実繊維ボード４に、適量の竹炭砕８をまぶしてなる畳床材１であり、更には、二枚のパームヤシの実繊維ボード４，４間に竹炭層８を設け、サンドイッチ状としてなる畳床材２であり、更には、適宜の畳表３、パームヤシの実繊維ボード４、適量の竹炭粉８をまぶしてなるパームヤシの実繊維ボード１、インシュレーションボード５、防湿シート７からなる竹炭入り畳であり、更には、適宜の畳表３、二枚のパームヤシの実繊維ボード４，４間に竹炭層８を設け、サンドイッチ状としてなる畳床材２、インシュレーションボード５、防湿シート６からなる竹炭入り畳であり、更には、適宜の畳表３、パームヤシの実繊維ボード４、適量の竹炭粉８をまぶしてなるパームヤシの実繊維ボード１、インシュレーションボード５、ポスチレンフォーム６、インシュレーションボード５、防湿シート７からなる竹炭入り畳であり、更には、適宜の畳表３、二枚のパームヤシの実繊維ボード４，４間に竹炭層８を設け、サンドイッチ状としてなる畳床材２、インシュレーションボード５、ポスチレンフォーム６、インシュレーションボード５、防湿シート７からなる竹炭入り畳であり、更には、弱圧縮のパームヤシの実繊維ボード４ａに竹炭の砕細片８をまぶし、その上面には適宜の紙材９を配設すると共に、その上にやや強圧縮のパームヤシの実繊維ボード４を配してなる畳床材１０であり、更には、弱圧縮のパームヤシの実繊維ボード４ａに竹炭の砕細片８をまぶし、その上面には適宜の紙材９を配設すると共に、その上にやや強圧縮のパームヤシの実繊維ボード４を配してなる畳床材１０の上面に適宜の畳表３を配し、前記畳床材１０の下方には三層のインシュレーションボード５，５，５を配し、その下面に防湿シート７を配してなる竹炭入り畳であり、更には、弱圧縮のパームヤシの実繊維ボード４ａに竹炭の砕細片８をまぶし、その上面には適宜の紙材９を配設すると共に、その上にやや強圧縮のパームヤシの実繊維ボード４を配してなる畳床材１０の上面に適宜の畳表３を配し、前記畳床材１０の下方にはインシュレーションボード５、ポスチレンフォーム６、インシュレーションボード５を配し、その下面に防湿シート７を配してなる竹炭入り畳であるから、従来の畳が、畳本来の耐久性、弾力性、吸放湿性、断熱・保温性、難燃性と言う点で優れているものの、生活の場所としては必要と言える消臭機能、防虫、防菌、防カビ機能、調温、調湿機能、空気浄化機能等を備えた畳床はなかったが、本考案においては、適度な弾力性と通気性に優れたパームヤシの実繊維と竹炭を用いることにより、従来の畳に比較しても劣らない弾力性に優れ、しかも通気性にも優れ、その上、竹炭の機能である消臭効果により畳や部屋の悪臭を除去し、防虫、防菌、防カビにも効果があるので従来の畳に比べカビやダニの防止に優れており、また調温、調湿機能もあるので、湿度の調整により、湿気が多くなると吸湿し、乾燥すると放湿することから、冬の底冷えや夏の暑さを解消し、室内を快適な環境とすることができる。その上、空気浄化機能もあることから、空気汚染の原因である二酸化窒素、アンモニア等を補収して空気を浄化する事ができ、しかも、イオン交換機能により、マイナスイオンによりやすらぎが増し、心身ともに気分を爽快にすることができる。また畳にあってはポスチレンフォーム、インシュレーションボード板等を用いているので軽くて扱いが楽である等、極めて顕著なる種々の効果を有するものである。
【図面の簡単な説明】
【図１】本考案一の実施例の部分断面図である。
【図２】本考案二の実施例の部分断面図である。
【図３】本考案三の実施例の部分断面図である。
【図４】本考案四の実施例の部分断面図である。
【図５】本考案五の実施例の部分断面図である。
【図６】本考案六の実施例の部分断面図である。
【図７】本考案七の実施例の部分断面図である。
【図８】本考案八の実施例の部分断面図である。
【図９】本考案九の実施例の部分断面図である。
【符号の説明】
１  畳床材（適量の竹炭砕細片をまぶしてなるパームヤシの実繊維ボード）
２  畳床材（二枚のパームヤシの実繊維ボード間に竹炭砕細片層を設けたもの）
３  畳表
４  パームヤシの実繊維ボード
４ａ弱圧縮のパームヤシの実繊維ボード
５  インシュレーションボード
６  ポスチレンフォーム
７  防湿シート
８  竹炭砕細片
９  紙材
１０畳床材（弱圧縮のパームヤシの実繊維ボードに竹炭の砕細片をまぶし、その上にやや強圧縮のパームヤシの実繊維ボードを配したもの）
【手続補正２】
【補正対象書類名】明細書
【補正対象項目名】図７
【補正方法】変更
【補正の内容】
【図７】
本考案七の実施例の部分断面図である。
【手続補正３】
【補正対象書類名】明細書
【補正対象項目名】図８
【補正方法】変更
【補正の内容】
【図８】
本考案八の実施例の部分断面図である。
【手続補正４】
【補正対象書類名】明細書
【補正対象項目名】図９
【補正方法】変更
【補正の内容】
【図９】
本考案九の実施例の部分断面図である。
0003103530.tif 000012
0003103530.tif 000013
【手続補正書】
【提出日】平成16年1月14日(2004.1.14)
【手続補正１】
【補正対象書類名】手続補正書
【補正対象項目名】手続補正２
【補正方法】変更
【補正の内容】
【手続補正２】
【補正対象書類名】図面
【補正対象項目名】図７
【補正方法】追加
【補正の内容】
【図７】
0003103530.tif 000014
【手続補正２】
【補正対象書類名】手続補正書
【補正対象項目名】手続補正３
【補正方法】変更
【補正の内容】
【手続補正３】
【補正対象書類名】図面
【補正対象項目名】図８
【補正方法】追加
【補正の内容】
【図８】
0003103530.tif 000015
【手続補正３】
【補正対象書類名】手続補正書
【補正対象項目名】手続補正４
【補正方法】変更
【補正の内容】
【手続補正４】
【補正対象書類名】図面
【補正対象項目名】図９
【補正方法】追加
【補正の内容】
【図９】
0003103530.tif 000016
【手続補正書】
【提出日】平成16年1月14日(2004.1.14)
【手続補正１】
【補正対象書類名】手続補正書
【補正対象項目名】手続補正２
【補正方法】変更
【補正の内容】
【手続補正２】
【補正対象書類名】図面
【補正対象項目名】図７
【補正方法】追加
【補正の内容】
【図７】
0003103530.tif 000017
【手続補正２】
【補正対象書類名】手続補正書
【補正対象項目名】手続補正３
【補正方法】変更
【補正の内容】
【手続補正３】
【補正対象書類名】図面
【補正対象項目名】図８
【補正方法】追加
【補正の内容】
【図８】
0003103530.tif 000018
【手続補正３】
【補正対象書類名】手続補正書
【補正対象項目名】手続補正４
【補正方法】変更
【補正の内容】
【手続補正４】
【補正対象書類名】図面
【補正対象項目名】図９
【補正方法】追加
【補正の内容】
【図９】
0003103530.tif 000019